(57)【要約】  フォームシートとフィルム層とを含むブレークシールが提供される。フォームシートはセンター孔を含む。フィルム層は、厚さ方向に部分的に刻まれている。
2013538758.tif 000002
【特許請求の範囲】
【請求項１】
第１および第２の主面を有し、外側輪郭と開口部を画定する内側輪郭とを有し、熱可塑性ポリマーを含むフォームシートと、
層を介在することなく、前記フォームシートの前記第１の主面と直接接触し、前記内側輪郭を超えて内側に延在し、フルオロポリマーを含むフィルムと
を含むシール。
【請求項２】
前記シールが、０．８インチ〜７インチの範囲の外径を有する請求項１に記載のシール。
【請求項３】
前記シールが、１．３インチ〜６．２インチの範囲の外径を有する請求項２に記載のシール。
【請求項４】
前記シールが、１．６インチ〜５．３インチの範囲の外径を有する請求項３に記載のシール。
【請求項５】
前記シールが、０．５インチ〜５インチの範囲の直径を有する内側開口部を有する請求項１に記載のシール。
【請求項６】
前記シールが、０．７５インチ〜３インチの範囲の直径を有する内側開口部を有する請求項５に記載のシール。
【請求項７】
前記シールが、０．９５インチ〜２．３インチの範囲の直径を有する内側開口部を有する請求項６に記載のシール。
【請求項８】
前記シールが、少なくとも１．２５ｌｂ／ｉｎの剥離強度を有する請求項１に記載のシール。
【請求項９】
前記シールが、少なくとも１．５ｌｂ／ｉｎの剥離強度を有する請求項８に記載のシール。
【請求項１０】
前記シールが、少なくとも２ｌｂ／ｉｎの剥離強度を有する請求項９に記載のシール。
【請求項１１】
前記シールが、少なくとも２．５ｌｂ／ｉｎの剥離強度を有する請求項１０に記載のシール。
【請求項１２】
前記シールが、少なくとも３ｌｂ／ｉｎの剥離強度を有する請求項１１に記載のシール。
【請求項１３】
前記フォーム層が、熱可塑性ポリマーを含む請求項１に記載のシール。
【請求項１４】
前記熱可塑性ポリマーが、ポリエチレンを含む請求項１３に記載のシール。
【請求項１５】
前記フォーム層が、０．０２０インチ〜０．１２５インチの範囲の厚さを有する請求項１に記載のシール。
【請求項１６】
前記フォーム層が、０．０５０インチ〜０．０９５インチの範囲の厚さを有する請求項１５に記載のシール。
【請求項１７】
前記フォーム層が、０．０６０インチ〜０．０９０インチの範囲の厚さを有する請求項１６に記載のシール。
【請求項１８】
前記フォーム層が、２６ｌｂ／ｆｔ３〜３４ｌｂ／ｆｔ３の範囲の密度を有する請求項１に記載のシール。
【請求項１９】
前記フォーム層が、２８ｌｂ／ｆｔ３〜３２ｌｂ／ｆｔ３の範囲の密度を有する請求項１８に記載のシール。
【請求項２０】
前記フォーム層が、２９ｌｂ／ｆｔ３〜３１ｌｂ／ｆｔ３の範囲の密度を有する請求項１９に記載のシール。
【請求項２１】
前記フィルム層が、フルオロポリマーを含む請求項１に記載のシール。
【請求項２２】
前記フルオロポリマーが、パーフルオロポリマーを含む請求項２１に記載のシール。
【請求項２３】
前記パーフルオロポリマーが、ポリテトラフルオロエチレンを含む請求項２２に記載のシール。
【請求項２４】
前記フィルム層が、０．００８インチ〜０．０６３インチの範囲の厚さを有する請求項１に記載のシール。
【請求項２５】
前記フィルム層が、０．００９インチ〜０．０５インチの範囲の厚さを有する請求項２４に記載のシール。
【請求項２６】
前記フィルム層が、０．００９５インチ〜０．０２３インチの範囲の厚さを有する請求項２５に記載のシール。
【請求項２７】
前記フィルム層が、２．１０ｇ／ｃｍ３〜２．２２ｇ／ｃｍ３の密度を有する請求項１に記載のシール。
【請求項２８】
前記フィルム層が、２．１３ｇ／ｃｍ３〜２．１９ｇ／ｃｍ３の密度を有する請求項２７に記載のシール。
【請求項２９】
前記フィルム層が、２．１５ｇ／ｃｍ３〜２．１７ｇ／ｃｍ３の密度を有する請求項２８に記載のシール。
【請求項３０】
前記フィルム層が、少なくとも３８００ｐｓｉ（２６．２ＭＰａ）の引張強度を有する請求項１に記載のシール。
【請求項３１】
前記フィルム層が、少なくとも３９００ｐｓｉ（２６．９ＭＰａ）の引張強度を有する請求項３０に記載のシール。
【請求項３２】
前記フィルム層が、少なくとも４０００ｐｓｉ（２７．５ＭＰａ）の引張強度を有する請求項３１に記載のシール。
【請求項３３】
前記フィルム層が、最大で４２００ｐｓｉ（２８．９ＭＰａ）の引張強度を有する請求項３２に記載のシール。
【請求項３４】
前記フィルム層が、少なくとも２００％の破断点伸びを有する請求項１に記載のシール。
【請求項３５】
前記フィルム層が、少なくとも２５０％の破断点伸びを有する請求項３４に記載のシール。
【請求項３６】
前記フィルム層が、少なくとも２８０％の破断点伸びを有する請求項３５に記載のシール。
【請求項３７】
前記フィルム層が、最大で３００％の破断点伸びを有する請求項３６に記載のシール。
【請求項３８】
前記フィルム層が、少なくとも５０のショアＤ硬度を有する請求項１に記載のシール。
【請求項３９】
前記フィルム層が、少なくとも５４のショアＤ硬度を有する請求項３８に記載のシール。
【請求項４０】
前記フィルム層が、少なくとも５６のショアＤ硬度を有する請求項３９に記載のシール。
【請求項４１】
前記フィルム層が、最大で６０のショアＤ硬度を有する請求項４０に記載のシール。
【請求項４２】
前記フィルム層が、前記厚さ方向に部分的に刻まれる請求項１に記載のシール。
【請求項４３】
前記フィルム層が、前記厚さを星形に部分的に刻まれる請求項４２に記載のシール。
【請求項４４】
前記星形が、少なくとも４個の点を含む請求項４３に記載のシール。
【請求項４５】
前記星形が、少なくとも８個の点を含む請求項４４に記載のシール。
【請求項４６】
前記フィルム層が、０．５ミル〜２．０ミルの範囲の深さで厚さ方向に刻まれる請求項４３に記載のシール。
【請求項４７】
前記フィルム層が、０．７ミル〜１．８ミルの範囲の深さで厚さ方向に刻まれる請求項４６に記載のシール。
【請求項４８】
前記フィルム層が、０．８５ミル〜１．５ミルの範囲の深さで厚さ方向に刻まれる請求項４７に記載のシール。
【請求項４９】
前記フィルム層が、１．０ミル〜１．３ミルの範囲の深さで厚さ方向に刻まれる請求項４８に記載のシール。
【請求項５０】
前記フィルム層が、星形に前記厚さ方向に刻まれており、前記星形の近接するライン間の角度が、少なくとも約１°である請求項４３に記載のシール。
【請求項５１】
前記星形の近接するライン間の角度が、少なくとも約１５°である請求項５０に記載のシール。
【請求項５２】
前記星形の近接するライン間の角度が、少なくとも約３０°である請求項５１に記載のシール。
【請求項５３】
前記星形の近接するライン間の角度が、少なくとも約４５°である請求項５２に記載のシール。
【請求項５４】
前記星形の近接するライン間の角度が、最大で約９０°である請求項５０に記載のシール。
【請求項５５】
前記星形の近接するライン間の角度が、最大で約６０°である請求項５４に記載のシール。
【請求項５６】
前記フィルム層が、星形に前記厚さ方向に刻まれており、前記星形のラインが、少なくとも約０．３インチの長さである請求項５０に記載のシール。
【請求項５７】
前記星形のラインが、少なくとも約０．５インチの長さである請求項５６に記載のシール。
【請求項５８】
前記星形のラインが、少なくとも約０．７インチの長さである請求項５７に記載のシール。
【請求項５９】
前記星形のラインが、最大で約３インチの長さである請求項５６に記載のシール。
【請求項６０】
前記星形のラインが、最大で約２インチの長さである請求項５９に記載のシール。
【請求項６１】
前記星形のラインが、最大で約１．６インチの長さである請求項６０に記載のシール。
【請求項６２】
前記星形のラインが、最大で約１．４インチの長さである請求項６１に記載のシール。
【請求項６３】
前記シールが、ある直径を有する内側開口部を含み、前記星形のラインの長さが、前記直径の少なくとも約８７％である請求項５６に記載のシール。
【請求項６４】
前記星形のラインの長さが、前記直径の少なくとも約９０％である請求項６３に記載のシール。
【請求項６５】
前記星形のラインの長さが、前記直径の少なくとも約９５％である請求項６４に記載のシール。
【請求項６６】
水平配置で、熱可塑性ポリマーを含み、プレフォーム開口部を有するフォームシートを分配する工程と、
水平配置で、前記フォームシートに近接するフルオロポリマーフィルムを分配する工程と、
前記フォームシートと前記フルオロポリマーフィルムとの間に位置する直火で、前記フォームシートおよび前記フルオロポリマーフィルムを加熱する工程と、
前記フォームシートを前記フルオロポリマーフィルムにプレスして、前記フォームシートと前記フルオロポリマーフィルムとの間に層を介在することなく構造を形成する工程と、
前記構造を冷却する工程と、
前記構造から、シール本体を切断するする工程とを含み、前記シール本体はフォーム層およびフルオロポリマー層と、前記フォーム層の内側輪郭を画定するプレフォーム開口部と外側輪郭とを有し、前記フルオロポリマー層は前記内側輪郭を超えて前記外側輪郭から内側に延在している、シールを製造する方法。
【請求項６７】
前記フォームシートの表面から２インチで、前記直火が少なくとも１０００°Ｆの温度を有する請求項６６に記載の方法。
【請求項６８】
前記表面から２インチで、前記直火が少なくとも１１００°Ｆの温度を有する請求項６７に記載の方法。
【請求項６９】
前記表面から２インチで、前記直火が少なくとも１２００°Ｆの温度を有する請求項６８に記載の方法。
【請求項７０】
前記表面から２インチで、前記直火が最大で１３００°Ｆの温度を有する請求項６９に記載の方法。
【請求項７１】
前記フォームシートの表面で、前記直火が少なくとも５００°Ｆの温度を有する請求項６６に記載の方法。
【請求項７２】
前記フォームシートの表面で、前記直火が少なくとも５５０°Ｆの温度を有する請求項７１に記載の方法。
【請求項７３】
前記フォームシートの表面で、前記直火が最大で６００°Ｆの温度を有する請求項７２に記載の方法。
【請求項７４】
前記フルオロポリマーを刻む工程をさらに含む請求項６６に記載の方法。
【請求項７５】
前記フルオロポリマー層が、星形に刻まれる請求項７４に記載の方法。
【請求項７６】
前記星形が、少なくとも４個の点を含む請求項７５に記載の方法。
【請求項７７】
前記星形が、少なくとも８個の点を含む請求項７６に記載の方法。
【請求項７８】
前記フルオロポリマー層を刻む工程が、０．５ミル〜２．０ミルの範囲の深さで厚さ方向に刻むことを含む請求項７４に記載の方法。
【請求項７９】
前記フルオロポリマー層が、少なくとも０．７ミルかつ１．８ミル以下の深さで厚さ方向に刻まれている請求項７８に記載の方法。
【請求項８０】
前記フルオロポリマー層が、少なくとも０．８５ミルかつ１．５ミル以下の深さで厚さ方向に刻まれている請求項７９に記載の方法。
【請求項８１】
前記フルオロポリマー層が、少なくとも１．０ミルかつ１．３ミル以下の深さで厚さ方向に刻まれている請求項８０に記載の方法。
【請求項８２】
開口部を有する器と、
前記器の前記開口部をカバーするシールであって、第１および第２の主面を有し、外側輪郭と、開口部を画定する内側輪郭とを有し、熱可塑性ポリマーを含むフォームシートを含むシールと、
層を介在することなく、前記フォームシートの前記第１の主面と直接接触し、前記内側輪郭を超えて内側に延在し、フルオロポリマーを含むフィルムと
を含む容器。
【発明の詳細な説明】
【技術分野】
【０００１】
本開示は、概して、スリット入りブレークシールおよびスリット入りブレークシールを製造する方法に関する。
【背景技術】
【０００２】
ブレークシールは、容器のためのシールとして実験室で用いられている。このシールは、容器のネックに取り付けられて、瓶の気密シールとなる。ブレークシールは、有害な化学薬品への露出の機会を減じるために、有害な化学薬品と共に使用されることが多い。ブレークシールはまた、シールが破損する前に、化学薬品漏出の機会を減じるのにも用いることができる。ブレークシールは、さらに、特に、生物学的汚染物質による汚染を防ぐために、殺菌された取付具と共に用いることができる。
【発明の概要】
【発明が解決しようとする課題】
【０００３】
現在入手できるブレークシールは、高価であり、製造が複雑で、物理的に弱く望ましい時間の前にシールが破損してしまうといった数多くの欠点を有する。他のシールは、接着剤でできており、容器内の流体へ浸出して、流体を汚染する可能性がある。
【課題を解決するための手段】
【０００４】
本開示は、添付の図面を参照することにより、当業者であれば、より良く理解でき、その数多くの特徴および利点が明白になるであろう。
【図面の簡単な説明】
【０００５】
【図１】例示のスリット入りドーナツ型ブレークシールの図を含む。
【図２】スリット入りドーナツ型ブレークシールの例示の構成要素の図を含む。
【図３】例示の穿孔入りフォームシートの図およびフォームシートの角の拡大図を含む。
【図４】スリット入りドーナツ型ブレークシールの例示の前駆体の図を含む。
【図５】火炎ラミネーションの例示の方法の図を含む。
【発明を実施するための形態】
【０００６】
異なる図面における同一の参照符号の使用は、同様または同一の品目を示している。
【０００７】
特定の実施形態において、シールは、フォームシートと、層を介在することなく、フォームシートと直接接触するフィルム層とを含む。フォームシートは、第１および第２の主面を含み、外側輪郭と内側輪郭とを有する。内側輪郭は、フォームシートにおいて、直径約０．８９５インチのセンター開口部を画定している。特に、フォームシートは、ポリエチレン等の熱可塑性ポリマーで形成することができる。フィルム層は、フォームシートの表面を横断し、フォームシートのセンター開口部を横断して延在している。フィルム層は、星形に刻まれている。星形は少なくとも８個の点を有することができる。特に、フィルム層は、パーフルオロポリマー、例えば、ポリテトラフルオロエチレン（ＰＴＦＥ）等のフルオロポリマーで形成することができる。
【０００８】
例示の実施形態において、シールを製造する方法は、フォームシートを水平に分配し、フォームシートの下に近接して水平にフィルム層を分配する工程を含む。フォームシートおよびフィルム層は、シートと層の間に配置した直火で加熱し、一緒にプレスして、層状ラミネートを形成する。層状ラミネートを、一連の冷却ローラーで所定の温度まで冷却する。冷却後、ラミネートをシールへとカットし、各シールのフィルム層を刻む。
【０００９】
図１に示すとおり、ブレークシール１００は、センター孔およびフィルム層１０２を有するフォームシート１０１を含む。フィルム層１０２は、星形１０３に刻むことができる。
【００１０】
シールを形成する方法は、フォームシートをフィルム層にラミネートする工程を含む。フォームシートは、熱可塑性ポリマーで形成することができる。熱可塑性ポリマーは、ポリオレフィン、例えば、ポリエチレン（ＰＥ）、例えば、高密度ポリエチレン（ＨＤＰＥ）、中密度ポリエチレン（ＭＤＰＥ）、低密度ポリエチレン（ＬＤＰＥ）、長低密度ポリエチレンまたはこれらの任意の組み合わせ；ポリプロピレン（ＰＰ）；ポリブテン；ポリペンテン；ポリメチルペンテン；またはこれらの任意の組み合わせを含むことができる。他の例において、熱可塑材は、ナイロン等のポリアミド（ＰＡ）、例えば、ナイロン６、ナイロン６，６、ナイロン１１、ナイロン１２またはこれらの任意の組み合わせを含むことができる。さらなる例において、熱可塑材は、ポリアクリレート（アクリル）、ポリケトン（ＰＫ）、ポリカーボネート（ＰＣ）、ポリエーテルエーテルケトン（ＰＥＥＫ）、ポリブタジエン（ＰＢＤ）、ポリイミド（ＰＩ）、ポリエーテルイミド（ＰＥＩ）、ポリスチレン（ＰＳ）、ポリスルホン（ＰＳＵ）、ポリウレタン（ＰＵ）、ポリ酢酸ビニル（ＰＶＡ）、ポリ塩化ビニル（ＰＶＣ）、ポリエステルまたはこれらの任意の組み合わせを含むことができる。例示のポリエステルは、ポリブチレンテレフタレート（ＰＢＴ）、ポリエチレンテレフタレート（ＰＥＴ）、ポリトリメチレンテレフタレート（ＰＩＴ）またはこれらの任意の組み合わせを含むことができる。特定の例において、熱可塑性ポリマーは、ポリエチレン（ＰＥ）を含む。
【００１１】
図３に示すとおり、３０６で示されるフォームシート３００は、２層以上の層を含むことができる。例えば、フォームシート３００は、３層、例えば、低密度ポリエチレンフォームコア等のフォーム熱可塑性ポリマーの３枚合わせの共押出し材料を、低密度ポリエチレンフィルム等の熱可塑性ポリマーの２枚のフィルム層間に含むことができる。
【００１２】
同じく図３に示すとおり、フォームシート３００には、孔３０２を予め穿孔しておくことができる。孔は、０．５インチ〜５インチの直径を有することができる。例えば、直径は、少なくとも０．７５インチ、例えば、少なくとも、０．９５インチとすることができる。一例において、直径は、約１．１５９インチとすることができる。特に、直径は、３インチ以下、例えば、２．３インチ以下とすることができる。孔は、小さな合わせ孔３０４で囲むことができる。合わせ孔３０４は、合わせ孔３０４が、孔３０２を囲む各四辺の角に位置するようにして、孔３０２の周囲の四方の形状で並べることができる。他の実施形態において、フォームシート３００は、合わせ孔３０４なしで形成することができる。
【００１３】
フォームシート３００は、２６  ｌｂ／ｆｔ３〜３４  ｌｂ／ｆｔ３の範囲の密度を有することができる。例えば、熱可塑性ポリマーは、少なくとも２８  ｌｂ／ｆｔ３、例えば、少なくとも２９  ｌｂ／ｆｔ３の密度を有することができる。一例において、熱可塑性ポリマーの密度は、３２  ｌｂ／ｆｔ３以下、例えば、３１  ｌｂ／ｆｔ３以下である。
【００１４】
フォームシート３００は、０．０２０インチ〜０．１２５インチの厚さを有することができる。一例において、フォームシート３００の厚さは、少なくとも０．０５０インチ、例えば、少なくとも０．０６０インチとすることができる。さらなる例において、フォームシート３００の厚さは、０．０９５インチ以下、例えば、０．０９０インチ以下とすることができる。
【００１５】
図４に示すとおり、フォームシート４０１は、フィルム層４０２に取り付けられている。フィルム層４０２は、フルオロポリマーで形成することができる。フルオロポリマーとしては、ポリテトラフルオロエチレン（ＰＴＦＥ）、パーフルオロアルコキシ（ＰＦＡ）、フッ素化エチレンプロピレン（ＦＥＰ）、テトラフルオロエチレンパーフルオロメチルビニルエーテル（ＭＦＡ）、テトラフルオロエチレンヘキサフルオロプロピレンフッ化ビニリデン（ＴＨＶ）、エチレンテトラフルオロエチレン（ＥＴＦＥ）、エチレンクロロトリフルオロエチレン（ＥＣＴＦＥ）、ポリフッ化ビニリデン（ＰＶＤＦ）、ポリエーテルエーテルケトン（ＰＥＥＫ）、ポリヘキサフルオロプロピレン（ＰＨＦＥ）およびポリフッ化ビニリデン（ＰＶＤＦ）を挙げることができる。特に、フルオロポリマーは、パーフルオロポリマーとすることができる。特定の例において、フルオロポリマーは、ポリテトラフルオロエチレン（ＰＴＦＥ）を含む。
【００１６】
さらなる例において、フィルム層４０２は、例えば、フルオロポリマー材料片からスカイブされたスカイブドフィルムである。フィルム層４０２は、０．００３インチ〜０．０６３インチの厚さを有することができる。一例において、フィルム層４０２は、少なくとも０．００９インチ、例えば、少なくとも０．００９５インチの厚さを有することができる。他の例において、フィルム層４０２は、０．００５インチの厚さを有することができる。他の例において、フィルム層４０２は、０．００８インチの厚さを有することができる。さらなる例において、フィルム層４０２は、０．０５インチ以下、例えば、０．０２３インチ以下の厚さを有することができる。
【００１７】
さらなる例において、フィルム層４０２は、２．１０ｇ／ｃｃ〜２．２２ｇ／ｃｃの密度を有する。例えば、フィルム層４０２は、少なくとも２．１３ｇ／ｃｃ、例えば、２．１５ｇ／ｃｃの密度を有することができる。特定の例において、フィルム層４０２の密度は、２．１９ｇ／ｃｃ以下、例えば、２．１７ｇ／ｃｃ以下とすることができる。
【００１８】
さらなる例において、フィルム層４０２は、少なくとも２００％、例えば、少なくとも２５０％、さらに少なくとも２８０％の破断点伸びを示す。特定の例において、破断点伸びは、５００％以下、例えば、３００％以下とすることができる。
【００１９】
フィルム層４０２は、少なくとも５０のショアＤ硬度を有することができる。一例において、ショアＤ硬度は、少なくとも５４、例えば、少なくとも５６とすることができる。さらなる例において、フィルム層４０２のショアＤ硬度は、６０以下とすることができる。
【００２０】
フィルム層４０２は、少なくとも３８００ｐｓｉの引張強度を示すことができる。一例において、フィルム層の引張強度は、少なくとも３９００ｐｓｉ、例えば、少なくとも４０００ｐｓｉとすることができる。さらなる例において、引張強度は、４２００ｐｓｉ以下とすることができる。
【００２１】
図５に示すとおり、シールは、層を介在することなく、フィルムシートに火炎ラミネートされたフォームシートから形成することができる。プレフォームされた開口部を備えたフォームのロールを、水平配置で分配する。フィルムのロールは、フィルムのロールに近接配置され、水平に分配される。フォームのシートとフィルムのシートとの間に位置する直火で、フォームのシートとフィルムのシートの両方を加熱する。加熱したフォームとフィルムを、大きなローラーにより一緒にプレスして、ラミネートを形成する。
【００２２】
火炎の温度は、フォームシートおよびフィルム層から１〜２インチで測定するとき、少なくとも１０００°Ｆとすることができる。一例において、フォームシートおよびフィルム層から２インチで、火炎の温度は、少なくとも１１００°Ｆ、例えば、少なくとも１２００°Ｆとすることができる。さらなる例において、火炎は、製品から２インチで、１３００°Ｆ以下とすることができる。
【００２３】
直火は、シートまたはフィルムの表面で、少なくとも５００°Ｆの温度を有することができる。一例において、直火は、シートまたはフィルムの表面で少なくとも５５０°Ｆの温度を有することができる。さらなる例において、直火は、表面で６００°Ｆ以下の温度を有することができる。
【００２４】
加熱したフォームシートを加熱したフィルムへプレスして構造を形成した後、ラミネートを、いくつかの冷却ロールを横断して供給することができる。冷却ロールを横断してラミネートを巻き付けると、ラミネートの温度が下がる。一例において、ラミネートは、１２０℃以下、例えば、１１０℃以下、さらに、１００℃以下まで冷却される。ラミネートが十分に冷却されたら、ラミネートを巻き付け、周囲温度まで冷却を続けるために置いておく。
【００２５】
ラミネートが冷却されたら、シール本体をラミネートから切断する。一例において、シールは、スタンピング操作により切断される。合わせ孔３０４を用いると、適切な位置での切断を確実に行うことができる。
【００２６】
シールのフィルム層は刻むことができる。刻み線は、連続または断続とすることができる。刻み線は、パンチプレス等のスタンピングまたはスコアリングの何らかの従来の方法により形成することができる。一例において、フィルムは、シールをラミネートから切断するのと同時に刻むことができる。他の例において、フィルムは、シール本体を切断する前に刻まれる。さらに他の例において、フィルムは、シール本体を切断した後に刻まれる。
【００２７】
一例において、フィルムは、複数のラインを含む星形に刻まれる。特定の例において、星形は、少なくとも４個の点、例えば、少なくとも８個の点有する。ラインは、０．５ミル〜１３．０ミルの深さでフィルムの厚さ方向に刻まれる。一例において、星形のラインは、少なくとも０．７ミル、例えば、少なくとも０．８５ミルまたはさらに少なくとも１．０ミルの深さで、フィルムの厚さ方向に刻むことができる。他の例において、星形のラインは、少なくとも２．０ミル、例えば、少なくとも５．０ミル、少なくとも８．０ミル、少なくとも１０．０ミル、またはさらに少なくとも１２．０ミルの深さで、フィルムの厚さ方向に刻むことができる。さらなる例において、ラインは、１．８ミル以下、例えば、１．５ミル以下、またはさらに１．３ミル以下の深さで、フィルムの厚さ方向に刻むことができる。さらなる例において、ラインは、１３．０ミル以下、例えば、１０．５ミル以下、例えば、７．０ミル以下、例えば、５．０ミル以下、またはさらに２．５ミル以下の深さで、フィルムの厚さ方向に刻むことができる。さらなる例において、フィルムは、星形を含む近接するライン間の角度が、少なくとも約１°となるように星形に刻むことができる。他の例において、フィルムは、星形を含む近接するライン間の角度が、少なくとも約１５°、例えば、少なくとも約３０°、またはさらに少なくとも約４５°となるように刻むことができる。さらなる例において、フィルムは、星形を含む近接するライン間の角度が、最大で約９０°、例えば、最大で約６０°となるように刻むことができる。
【００２８】
さらなる例において、フィルム層１０２に刻まれた星形１０３のラインは、長さ少なくとも０．４０インチである。さらなる例において、フィルム層１０２に刻まれた星形１０３のラインは、長さ少なくとも０．５０インチ、例えば、長さ少なくとも０．７０インチ、またはさらに長さ少なくとも０．７５インチである。さらなる例において、フィルム層１０２に刻まれた星形１０３のラインは、長さ３インチ以下である。さらなる例において、フィルム層１０２に刻まれた星形１０３のラインは、長さ２インチ以下、例えば、長さ１．６インチ以下、またはさらに長さ１．４インチ以下である。さらなる例において、フィルム層１０２に刻まれた星形１０３のラインの長さは、フォームシート３００の孔３０２の内径の少なくとも８７％である。さらなる例において、フィルム層１０２に刻まれた星形１０３のラインの長さは、フォームシート３００の孔３０２の内径の少なくとも９０％、例えば、少なくとも９５％またはさらに少なくとも９７％である。
【００２９】
図２に示すとおり、例示のシール本体２００は、フォームリングとフィルムディスクを含む。一例において、フォームシートは、０．０２０インチ〜０．１２５インチの厚さを有することができる。さらなる例において、フォームシートは、０．５インチ〜５インチの直径のセンター孔を含むことができる。層を介在させずにフォーム層に取り付けられるものはフィルムディスクとすることができる。一例において、フィルムディスクは、０．００８インチ〜０．０６３インチの厚さを有することができる。さらなる例において、フィルムディスクは、星形に刻むことができ、星形は、少なくとも４個の点、またはさらに少なくとも８個の点を含む。シール本体は、０．８インチ〜７インチの外径を有することができる。一例において、シールは、１．３インチ〜６．２インチ、例えば、１．６インチ〜５．３インチの外径を含む。
【００３０】
一例において、シールは、少なくとも１．２５  ｌｂ／ｉｎの剥離強度を有する。さらなる例において、シールは、少なくとも１．５  ｌｂ／ｉｎ、例えば、少なくとも２  ｌｂ／ｉｎ、少なくとも２．５  ｌｂ／ｉｎ、またはさらに少なくとも３  ｌｂ／ｉｎの剥離強度を有する。
【００３１】
容器は、開口部を有する器を含むことができる。かかる器は、前記器において開口部をカバーするシールを含むことができる。かかる状況において、シールは、フィルム層を覆うセンターに開口部を備えたフォーム層を含み、フィルム層は、その中に刻まれた星形を含む。
【００３２】
第１の実施形態において、シールは、第１および第２の主面を有し、外側輪郭と開口部を画定する内側輪郭とを有するフォームシートを含む。フォームシートは、熱可塑性ポリマーを含む。シールはまた、層を介在することなく、フォームシートの第１の主面と直接接触するフィルムを含む。フィルムは、内側輪郭を超えて、内側に延在しており、フィルムは、フルオロポリマーを含む。第１の実施形態の例において、フォーム層は、熱可塑性ポリマーを含む。さらなる例において、熱可塑性ポリマーは、ポリエチレンを含む。第１の実施形態の他の例において、フィルム層は、フルオロポリマーを含む。他の例において、フィルム層は、パーフルオロポリマーを含む。さらなる例において、パーフルオロポリマーは、ポリテトラフルオロエチレンを含む。
【００３３】
第１の実施形態の例において、フォーム層は、０．０２０インチ〜０．１２５インチの範囲の厚さを有する。他の例において、フォーム層は、０．０５０インチ〜０．０９５インチの範囲の厚さを有する。さらなる例において、フォーム層は、０．０６０インチ〜０．０９０インチの範囲の厚さを有する。第１の実施形態の他の例において、フォーム層は、２６  ｌｂ／ｆｔ３〜３４  ｌｂ／ｆｔ３の範囲の密度を有する。他の例において、フォーム層は、２８  ｌｂ／ｆｔ３〜３２  ｌｂ／ｆｔ３の範囲の密度を有する。さらなる例において、フォーム層は、２９  ｌｂ／ｆｔ３〜３１  ｌｂ／ｆｔ３の範囲の密度を有する。
【００３４】
第１の実施形態の例において、フィルム層は、０．００８インチ〜０．０６３インチの範囲の厚さを有する。他の例において、フィルム層は、０．００９インチ〜０．０２３インチの範囲の厚さを有する。さらなる例において、フィルム層は、０．００９５インチ〜０．０２３インチの範囲の厚さを有する。
【００３５】
第１の実施形態の例において、フィルム層は、２．１０ｇ／ｃｍ３〜２．２２ｇ／ｃｍ３の範囲の密度を有する。他の例において、フィルム層は、２．１３ｇ／ｃｍ３〜２．１９ｇ／ｃｍ３の範囲の密度を有する。さらなる例において、フィルム層は、２．１５ｇ／ｃｍ３〜２．１７ｇ／ｃｍ３の範囲の密度を有する。
【００３６】
第１の実施形態の例において、フィルム層は、少なくとも３８００ｐｓｉの引張強度を有する。他の例において、フィルム層は、少なくとも３９００ｓｐｉの引張強度を有する。さらなる例において、フィルム層は、少なくとも４０００ｐｓｉの引張強度を有する。さらに他の例において、フィルム層は、最大で４２００ｐｓｉの引張強度を有する。
【００３７】
第１の実施形態の例において、フィルム層は、少なくとも２００％の破断点伸びを有する。他の例において、フィルム層は、少なくとも２５０％の破断点伸びを有する。さらなる例において、フィルム層は、少なくとも２８０％の破断点伸びを有する。さらなる例において、フィルム層は、最大で３００％の破断点伸びを有する。
【００３８】
第１の実施形態の例において、フィルム層は、少なくとも５０のショアＤ硬度を有する。他の例において、フィルム層は、少なくとも５４のショアＤ硬度を有する。他の例において、フィルム層は、少なくとも５６のショアＤ硬度を有する。さらなる例において、フィルム層は、最大で６０のショアＤ硬度を有する。
【００３９】
第１の実施形態の例において、シールは、０．８インチ〜７インチの範囲の外径を有する。第１の実施形態の他の例において、シールは、１．３インチ〜６．２インチの範囲の外径を有する。第１の実施形態のさらなる例において、シールは、１．６インチ〜５．３インチの範囲の外径を有する。第１の実施形態の例において、シールは、０．５インチ〜５インチの範囲の直径を備えた内側開口部を有する。第１の実施形態の他の例において、シールは、０．７５インチ〜３インチの範囲の直径を備えた内側開口部を有する。第１の実施形態のさらなる例において、シールは、０．９５インチ〜２．３インチの範囲の直径を備えた内側開口部を有する。
【００４０】
第１の実施形態の例において、フィルム層は、厚さ方向に部分的に刻まれる。他の例において、フィルム層は、０．５ミル〜２．０ミルの範囲の深さで厚さ方向に刻まれる。他の例において、フィルム層は、０．７ミル〜１．８ミルの深さで厚さ方向に刻まれる。他の例において、フィルム層は、０．８５ミル〜１．５ミルの深さで厚さ方向に刻まれる。さらなる例において、フィルム層は、１．０ミル〜１．３ミルの深さで厚さ方向に刻まれる。
【００４１】
他の例において、フィルム層は、星形に厚さ方向に部分的に刻まれる。他の例において、星形は、少なくとも４個の点を含む。さらなる例において、星形は、少なくとも８個の点を含む。さらなる例において、フィルム層は、星形に厚さ方向に分割され、星形の近接するライン間の角度は、少なくとも約１°である。他の例において、星形の近接するライン間の角度は、少なくとも約１５°である。他の例において、星形の近接するライン間の角度は、少なくとも約３０°である。さらなる例において、星形の近接するライン間の角度は、少なくとも約４５°である。他の例において、星形の近接するライン間の角度は、最大で約９０°である。さらなる例において、星形の近接するライン間の角度は、最大で約６０°である。
【００４２】
第１の実施形態の例において、フィルム層は、星形に厚さ方向に刻まれており、星形のラインは、少なくとも約０．３インチの長さである。第１の実施形態の例において、星形のラインは、少なくとも約０．５インチの長さである。さらなる例において、星形のラインは、少なくとも約０．７インチの長さである。
【００４３】
第１の実施形態の例において、星形のラインは、最大で約３インチの長さである。他の例において、星形のラインは、最大で約２インチの長さである。他の例において、星形のラインは、最大で約１．６インチの長さである。さらなる例において、星形のラインは、最大で約１．４インチの長さである。
【００４４】
第１の実施形態の例において、シールは、ある直径を有する内側開口部を含み、星形のラインの長さは、その直径の少なくとも約６５％である。他の例において、星形のラインの長さは、その直径の少なくとも約８７％である。さらに他の例において、星形のラインの長さは、その直径の少なくとも約９０％である。さらなる例において、星形のラインの長さは、その直径の少なくとも約９５％である。
【００４５】
第１の実施形態の例において、シールは、少なくとも１．５  ｌｂ／ｉｎの剥離強度を有する。第１の実施形態の他の例において、シールは、少なくとも２  ｌｂ／ｉｎの剥離強度を有する。第１の実施形態の他の例において、シールは、少なくとも２．５  ｌｂ／ｉｎの剥離強度を有する。さらなる例において、シールは、少なくとも３  ｌｂ／ｉｎの剥離強度を有する。
【００４６】
第２の実施形態において、シールを製造する方法は、水平配置で、熱可塑性ポリマーを含み、プレフォーム開口部を有するフォームシートを分配する工程と、水平配置で、フォームシートに近接するフルオロポリマーフィルムを分配する工程と、フォームシートとフルオロポリマーフィルムとの間に位置する直火で、フォームシートおよびフルオロポリマーフィルムを加熱する工程と、フォームシートをフルオロポリマーフィルムにプレスして、フォームシートとフルオロポリマーフィルムとの間に層を介在することなく構造を形成する工程と、構造を冷却する工程と、構造から、シール本体を切断する工程とを含む。シール本体は、フォーム層およびフルオロポリマーフィルム層、フォーム層の内側輪郭を画定するプレフォーム開口部と外側輪郭とを含む。フルオロポリマー層は、内側輪郭を超えて外側輪郭から内側に延在している。
【００４７】
第２の実施形態の例において、フォームシートの表面から２インチで、直火は少なくとも１０００°Ｆの温度を有する。第２の実施形態の他の例において、フォームシートの表面から２インチで、直火は少なくとも１１００°Ｆの温度を有する。他の例において、表面から２インチで、直火は少なくとも１２００°Ｆの温度を有する。さらなる例において、表面から２インチで、直火は最大で１３００°Ｆの温度を有する。第２の実施形態の例において、フォームシートの表面で、直火は少なくとも５００°Ｆの温度を有する。他の例において、フォームシートの表面で、直火は少なくとも５５０°Ｆの温度を有する。さらなる例において、フォームシートの表面で、直火は少なくとも６００°Ｆの温度を有する。
【００４８】
第２の実施形態の例において、方法は、フルオロポリマー層を刻む工程を含む。他の例において、フルオロポリマー層は、星形に刻まれる。別の例において、星形は、少なくとも４個の点を含む。さらなる例において、星形は、少なくとも８個の点を含む。
【００４９】
第２の実施形態の他の例において、フルオロポリマー層を刻む工程は、０．５ミル〜２．０ミルの範囲の深さで厚さ方向に刻むことを含む。他の例において、フルオロポリマー層を刻む工程は、少なくとも０．７ミル〜１．８ミル以下の深さで厚さ方向に刻むことを含む。他の例において、フルオロポリマー層は、少なくとも０．８５ミル〜１．５ミル以下の深さで厚さ方向に刻まれる。さらなる例において、フルオロポリマー層は、少なくとも１．０ミル〜１．３ミル以下の深さで厚さ方向に刻まれる。
【００５０】
第３の実施形態において、容器は、開口部を有する器と、器の開口部をカバーするシールとを含み、シールは、第１および第２の主面を有し、外側輪郭と内側輪郭とを有するフォームシートを含む。内側輪郭は、開口部を画定している。フォームシートは、熱可塑性ポリマーと、層を介在することなくフォームシートの第１の主面と直接接触するフィルムとを含む。フィルムは、内側輪郭を超えて内側に延在し、フィルムはフルオロポリマーを含む。
【００５１】
概要または実施例に上述した活動の全てが必要ではなく、特定の活動の一部は必要ない場合もあり、１つ以上のさらなる活動を、記載されたことに加えて行ってもよいことに留意されたい。さらに、活動を挙げた順番は、必ずしもそれらを行う順番ではない。
【００５２】
上記の明細書において、概念を、特定の実施形態を参照して記載してきた。しかしながら、当業者であれば、以下の請求項に規定される本発明の範囲から逸脱することなく、様々な修正および変更が行えることは理解される。従って、明細書および図面は、限定的な意味ではなく、例示とみなすべきであり、かかる修正形態は全て本発明の範囲内に含まれるものとする。
【００５３】
本明細書で用いる「含む」、「含んでいる」、「有する」、「有している」、「持つ」、「持っている」または何らかのその他変形の用語は、非排他的な包括を規定するものである。例えば、特徴のリストを含むプロセス、方法、物品または装置は、それらの特徴に必ずしも限定されず、明示的にリストされていない、またはかかるプロセス、方法、物品または装置に固有の他の特徴も含まれてよい。さらに、明示的にそれには反するとした場合を除き、「または」は、包括的またはであり、排他的またはでない。例えば、条件ＡまたはＢを満足するものは以下のうちのいずれかである、すなわち、Ａが真（または存在する）でＢが偽（または存在しない）、Ａが偽（または存在しない）でＢが真（または存在する）、およびＡとＢの両方が真（または存在する）。
【００５４】
単数形（「ａ」または「ａｎ」）の使用は、本明細書に記載された要素および構成要素を記載するために使用される。これは、単に便宜上のために、かつ本発明の一般的な意味を与えるために使用される。この説明は、１つまたは少なくとも１つを含めるように読まれるべきであり、他の意味であることが明白でない限り、単数には複数も含まれる。
【００５５】
利点、他の有利な点および問題の解決策が特定の実施形態に関して記載されてきた。しかしながら、利点、他の有利な点、問題の解決策およびいかなる利点、有利な点および解決策を生じる、あるいはより明白とするいずれの特徴も、請求項のいずれかまたは全ての必須の、必要な、または不可欠な特徴と解釈されないものとする。
【００５６】
明細書を読めば、当業者であれば、特定の特徴は、明確にするために、別個の実施形態の文脈で記載されており、単一の実施形態の組み合わせで提供されてもよいことが分かるであろう。反対に、簡潔にするために、単一の実施形態の文脈で記載された様々な特徴はまた、別個に、または任意のサブコンビネーションで提供されてもよい。さらに、範囲で記載された値の参照には、その範囲内のあらゆる値が含まれる。
【図１】
2013538758.tif 000003
【図２】
2013538758.tif 000004
【図３】
2013538758.tif 000005
【図４】
2013538758.tif 000006
【図５】
2013538758.tif 000007
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
第１および第２の主面を有し、外側輪郭と開口部を画定する内側輪郭とを有し、熱可塑性ポリマーを含むフォームシートと、
層を介在することなく、前記フォームシートの前記第１の主面と直接接触し、前記内側輪郭を超えて内側に延在し、フルオロポリマーを含むフィルムと
を含むシール。
【請求項２】
前記シールが、少なくとも１．２５ｌｂ／ｉｎの剥離強度を有する請求項１に記載のシール。
【請求項３】
前記フォーム層が、熱可塑性ポリマーを含む請求項１に記載のシール。
【請求項４】
前記フォーム層が、０．０２０インチ〜０．１２５インチの範囲の厚さを有する請求項１に記載のシール。
【請求項５】
前記フォーム層が、２６ｌｂ／ｆｔ３〜３４ｌｂ／ｆｔ３の範囲の密度を有する請求項１に記載のシール。
【請求項６】
前記フルオロポリマーが、パーフルオロポリマーを含む請求項１に記載のシール。
【請求項７】
前記フィルム層が、０．００８インチ〜０．０６３インチの範囲の厚さを有する請求項１に記載のシール。
【請求項８】
前記フィルム層が、２．１０ｇ／ｃｍ３〜２．２２ｇ／ｃｍ３の密度を有する請求項１に記載のシール。
【請求項９】
前記フィルム層が、前記厚さ方向に部分的に刻まれる請求項１に記載のシール。
【請求項１０】
前記フィルム層が、前記厚さを星形に部分的に刻まれる請求項９に記載のシール。
【請求項１１】
前記フィルム層が、星形に前記厚さ方向に刻まれており、前記星形の近接するライン間の角度が、少なくとも約１°である請求項１０に記載のシール。
【請求項１２】
前記星形の近接するライン間の角度が、最大で約９０°である請求項１１に記載のシール。
【請求項１３】
水平配置で、熱可塑性ポリマーを含み、プレフォーム開口部を有するフォームシートを分配する工程と、
水平配置で、前記フォームシートに近接するフルオロポリマーフィルムを分配する工程と、
前記フォームシートと前記フルオロポリマーフィルムとの間に位置する直火で、前記フォームシートおよび前記フルオロポリマーフィルムを加熱する工程と、
前記フォームシートを前記フルオロポリマーフィルムにプレスして、前記フォームシートと前記フルオロポリマーフィルムとの間に層を介在することなく構造を形成する工程と、
前記構造を冷却する工程と、
前記構造から、シール本体を切断するする工程とを含み、前記シール本体はフォーム層およびフルオロポリマー層と、前記フォーム層の内側輪郭を画定するプレフォーム開口部と外側輪郭とを有し、前記フルオロポリマー層は前記内側輪郭を超えて前記外側輪郭から内側に延在している、シールを製造する方法。
【請求項１４】
前記フルオロポリマーを刻む工程をさらに含む請求項１３に記載の方法。
【請求項１５】
開口部を有する器と、
前記器の前記開口部をカバーするシールであって、第１および第２の主面を有し、外側輪郭と、開口部を画定する内側輪郭とを有し、熱可塑性ポリマーを含むフォームシートを含むシールと、
層を介在することなく、前記フォームシートの前記第１の主面と直接接触し、前記内側輪郭を超えて内側に延在し、フルオロポリマーを含むフィルムと
を含む容器。
【国際調査報告】
2013538758.tif 000008
2013538758.tif 000009